【誤訳訂正書】
【提出日】平成26年8月18日(2014.8.18)
【誤訳訂正１】
【訂正対象書類名】特許請求の範囲
【訂正対象項目名】全文
【訂正方法】変更
【訂正の内容】
【特許請求の範囲】
【請求項１】
少なくとも１種のヒドロキシル基含有化合物（Ａ）と、少なくとも１種のイソシアネート基含有化合物（Ｂ）とを含有する、非プロトン性溶剤ベースの被覆剤であって、
（ｉ）  前記被覆剤の１種以上の成分は、付加的な官能性成分として、
構造単位（Ｉ）及び（ＩＩ）の総計に対して２．５〜９７．５モル％の、以下の式（Ｉ）：
‐Ｎ（Ｘ‐ＳｉＲ”x（ＯＲ’）3-x）n（Ｘ’‐ＳｉＲ”y（ＯＲ’）3-y）m    （Ｉ）
［式中、
Ｒ’＝水素、アルキル又はシクロアルキルであり、この際、炭素鎖は非隣接の酸素基、硫黄基又はＮＲａ基で遮断されていてよく、ここで、Ｒａ＝アルキル、シクロアルキル、アリール又はアルアルキルであり、
Ｘ、Ｘ’＝１〜２０個の炭素原子を有する直鎖及び／又は分枝鎖のアルキレン基若しくはシクロアルキレン基であり、
Ｒ”＝アルキル、シクロアルキル、アリール又はアルアルキルであり、この際、炭素鎖は非隣接の酸素基、硫黄基又はＮＲａ基で遮断されていてよく、ここで、Ｒａ＝アルキル、シクロアルキル、アリール又はアルアルキルであり、
ｎ＝０〜２であり、
ｍ＝０〜２であり、
ｍ＋ｎ＝２であり、かつ
ｘ、ｙ＝０〜２である］の構造単位を少なくとも１種と、
前記構造単位（Ｉ）及び（ＩＩ）の総計に対して２．５〜９７．５モル％の、以下の式（ＩＩ）：
‐Ｚ‐（Ｘ‐ＳｉＲ”x（ＯＲ’）3-x）                （ＩＩ）
［式中、
Ｚ＝‐ＮＨ‐、‐ＮＲ‐、又は‐Ｏ‐であり、ここで、
Ｒ＝水素、アルキル、シクロアルキル、アリール又はアルアルキルであり、この際、炭素鎖は非隣接の酸素基、硫黄基又はＮＲａ基で遮断されていてよく、ここで、Ｒａ＝アルキル、シクロアルキル、アリール又はアルアルキルであり、
Ｒ’＝水素、アルキル又はシクロアルキルであり、この際、炭素鎖は非隣接の酸素基、硫黄基又はＮＲａ基で遮断されていてよく、ここで、Ｒａ＝アルキル、シクロアルキル、アリール又はアルアルキルであり、
Ｘ＝１〜２０個の炭素原子を有する直鎖及び／又は分枝鎖のアルキレン基若しくはシクロアルキレン基であり、
Ｒ”＝アルキル、シクロアルキル、アリール又はアルアルキルであり、この際、炭素鎖は非隣接の酸素基、硫黄基又はＮＲａ基で遮断されていてよく、ここで、Ｒａ＝アルキル、シクロアルキル、アリール又はアルアルキルであり、かつ
ｘ＝０〜２である］の構造単位を少なくとも１種と
を有しており、
（ｉｉ）  前記成分（Ａ）としてのポリオールが、少なくとも１種のポリ（メタ）アクリレートポリオールを含有しており、かつ、
（ｉｉｉ）  前記イソシアネート基含有化合物（Ｂ）が、前記構造要素（Ｉ）及び（ＩＩ）を有する
ことを特徴とする被覆剤。
【請求項２】
前記の被覆剤の１種以上の成分は、前記付加的な官能性成分として、
前記の少なくとも１種の式（Ｉ）の構造単位を、前記構造単位（Ｉ）及び（ＩＩ）の総計に対して、５〜９５モル％で有するとともに、
前記少なくとも１種の式（ＩＩ）の構造単位を、前記構造単位（Ｉ）及び（ＩＩ）の総計に対して、５〜９５モル％で有する、
請求項１に記載の被覆剤。
【請求項３】
前記の被覆剤の１種以上の成分は、前記付加的な官能性成分として、
前記の少なくとも１種の式（Ｉ）の構造単位を、前記構造単位（Ｉ）及び（ＩＩ）の総計に対して、１０〜９０モル％で有するとともに、
前記少なくとも１種の式（ＩＩ）の構造単位を、前記構造単位（Ｉ）及び（ＩＩ）の総計に対して、１０〜９０モル％で有する、
請求項１に記載の被覆剤。
【請求項４】
前記の被覆剤の１種以上の成分は、前記付加的な官能性成分として、
前記の少なくとも１種の式（Ｉ）の構造単位を、前記構造単位（Ｉ）及び（ＩＩ）の総計に対して、２０〜８０モル％で有するとともに、
前記少なくとも１種の式（ＩＩ）の構造単位を、前記構造単位（Ｉ）及び（ＩＩ）の総計に対して、２０〜８０モル％で有する、
請求項１に記載の被覆剤。
【請求項５】
前記の被覆剤の１種以上の成分は、前記付加的な官能性成分として、
前記の少なくとも１種の式（Ｉ）の構造単位を、前記構造単位（Ｉ）及び（ＩＩ）の総計に対して、３０〜７０モル％で有するとともに、
前記少なくとも１種の式（ＩＩ）の構造単位を、前記構造単位（Ｉ）及び（ＩＩ）の総計に対して、３０〜７０モル％で有する、
請求項１に記載の被覆剤。
【請求項６】
前記イソシアネート基含有化合物（Ｂ）は、置換又は非置換の芳香族、脂肪族、環式脂肪族、又は複素環式ポリイソシアネートと、式（Ｉａ）：
ＨＮ（Ｘ‐ＳｉＲ”ｘ（ＯＲ’）３‐ｘ）ｎ（Ｘ’‐ＳｉＲ”ｙ（ＯＲ’）３‐ｙ）ｍ 
（Ｉａ）
［式中、Ｒ’、Ｒ”、Ｘ、Ｘ’、ｘ、ｙ、ｎ、及びｍは式（Ｉ）と同じ意味を有する］、及び式（ＩＩａ）：
Ｈ‐Ｚ‐（Ｘ‐ＳｉＲ”ｘ（ＯＲ’）３‐ｘ） （ＩＩａ）
［式中、Ｒ’、Ｒ”、Ｘ、Ｚ及びｘは式（ＩＩ）と同じ意味を有する］の化合物との反応によって製造され、ポリイソシアネート基体中のイソシアネート基の２．５〜９０モル％が少なくとも１種の化合物（Ｉａ）と、またポリイソシアネート基体中のイソシアネート基の２．５〜９０モル％が少なくとも１種の化合物（ＩＩａ）と反応することを特徴とする、請求項１から５までのいずれか１項に記載の被覆剤。
【請求項７】
前記イソシアネート基含有化合物（Ｂ）は、置換又は非置換の芳香族、脂肪族、環式脂肪族、又は複素環式ポリイソシアネートと、式（Ｉａ）：
ＨＮ（Ｘ‐ＳｉＲ”ｘ（ＯＲ’）３‐ｘ）ｎ（Ｘ’‐ＳｉＲ”ｙ（ＯＲ’）３‐ｙ）ｍ 
（Ｉａ）
［式中、Ｒ’、Ｒ”、Ｘ、Ｘ’、ｘ、ｙ、ｎ、及びｍは式（Ｉ）と同じ意味を有する］、及び式（ＩＩａ）：
Ｈ‐Ｚ‐（Ｘ‐ＳｉＲ”ｘ（ＯＲ’）３‐ｘ） （ＩＩａ）
［式中、Ｒ’、Ｒ”、Ｘ、Ｚ及びｘは式（ＩＩ）と同じ意味を有する］の化合物との反応によって製造され、ポリイソシアネート基体中のイソシアネート基の２．５〜９０モル％が少なくとも１種の化合物（Ｉａ）と、またポリイソシアネート基体中のイソシアネート基の２．５〜９０モル％が少なくとも１種の化合物（ＩＩａ）と反応し、
化合物（Ｉａ）及び（ＩＩａ）と反応するイソシアネート基の全割合が、５〜９５ｍｏｌ％であることを特徴とする、請求項１から５までのいずれか１項に記載の被覆剤。
【請求項８】
前記構造要素（Ｉ）及び（ＩＩ）は、ヒドロキシル基の割合及びイソシアネート基の割合と構造要素（Ｉ）の割合及び構造要素（ＩＩ）の割合とから生じる、前記被覆剤における架橋結合に決定的な官能基の合計に対して、２．５〜９７．５モル％の割合で存在している、請求項１から７までのいずれか１項に記載の被覆剤。
【請求項９】
前記成分（Ｂ）としてのポリイソシアネートにおいて、該ポリイソシアネート基体中のイソシアネート基の２．５〜９０モル％が反応して前記構造単位（Ｉ）になっているとともに、該ポリイソシアネート基体中のイソシアネート基の２．５〜９０モル％が反応して前記構造単位（ＩＩ）になっており、かつ
前記ポリイソシアネート基体中で、前記構造単位（Ｉ）及び（ＩＩ）を有するイソシアネート基の全割合が５〜９５モル％である、
請求項１に記載の被覆剤。
【請求項１０】
前記成分（Ｂ）としてのポリイソシアネートにおけるポリイソシアネート基体は、１，６‐ヘキサメチレンジイソシアネート、イソホロンジイソシアネート、及び４，４’‐メチレンジシクロヘキシルジイソシアネートのイソシアヌレート‐トライマーの群から選択される、請求項１から９までのいずれか１項に記載の被覆剤。
【請求項１１】
前記被覆剤の硬化のための触媒として、当該被覆剤の非揮発性成分に対して、アミン遮断化の燐酸０．１〜２０質量％を使用する、請求項１から１０までのいずれか１項に記載の被覆剤。
【請求項１２】
場合により予備被覆された支持体上に、着色ベースラッカー層を塗布し、次いで、少なくとも１種のヒドロキシル基含有化合物（Ａ）と、少なくとも１種のイソシアネート基含有化合物（Ｂ）とを含有する、非プロトン性溶剤ベースの被覆剤からなる層を塗布する、多段階の被覆法において、
前記ベースラッカー層に塗布した被覆剤の１種以上の成分は、付加的な官能性成分として、
構造単位（Ｉ）及び（ＩＩ）の総計に対して２．５〜９７．５モル％の、以下の式（Ｉ）：
‐Ｎ（Ｘ‐ＳｉＲ”x（ＯＲ’）3-x）n（Ｘ’‐ＳｉＲ”y（ＯＲ’）3-y）m    （Ｉ）
［式中、
Ｒ’＝水素、アルキル又はシクロアルキルであり、この際、炭素鎖は非隣接の酸素基、硫黄基又はＮＲａ基で遮断されていてよく、ここで、Ｒａ＝アルキル、シクロアルキル、アリール又はアルアルキルであり、
Ｘ、Ｘ’＝１〜２０個の炭素原子を有する直鎖及び／又は分枝鎖のアルキレン基若しくはシクロアルキレン基であり、
Ｒ”＝アルキル、シクロアルキル、アリール又はアルアルキルであり、この際、炭素鎖は非隣接の酸素基、硫黄基又はＮＲａ基で遮断されていてよく、ここで、Ｒａ＝アルキル、シクロアルキル、アリール又はアルアルキルであり、
ｎ＝０〜２であり、
ｍ＝０〜２であり、
ｍ＋ｎ＝２であり、かつ
ｘ、ｙ＝０〜２である］の構造単位を少なくとも１種と、
前記構造単位（Ｉ）及び（ＩＩ）の総計に対して２．５〜９７．５モル％の、以下の式（ＩＩ）：
‐Ｚ‐（Ｘ‐ＳｉＲ”x（ＯＲ’）3-x）                （ＩＩ）
［式中、
Ｚ＝‐ＮＨ‐、‐ＮＲ‐、又は‐Ｏ‐であり、ここで、
Ｒ＝水素、アルキル、シクロアルキル、アリール又はアルアルキルであり、この際、炭素鎖は非隣接の酸素基、硫黄基又はＮＲａ基で遮断されていてよく、ここで、Ｒａ＝アルキル、シクロアルキル、アリール又はアルアルキルであり、
Ｒ’＝水素、アルキル又はシクロアルキルであり、この際、炭素鎖は非隣接の酸素基、硫黄基又はＮＲａ基で遮断されていてよく、ここで、Ｒａ＝アルキル、シクロアルキル、アリール又はアルアルキルであり、
Ｘ＝１〜２０個の炭素原子を有する直鎖及び／又は分枝鎖のアルキレン基若しくはシクロアルキレン基であり、
Ｒ”＝アルキル、シクロアルキル、アリール又はアルアルキルであり、この際、炭素鎖は非隣接の酸素基、硫黄基又はＮＲａ基で遮断されていてよく、ここで、Ｒａ＝アルキル、シクロアルキル、アリール又はアルアルキルであり、かつ
ｘ＝０〜２である］の構造単位を少なくとも１種と
を有しており、
前記成分（Ａ）としてのポリオールが、少なくとも１種のポリ（メタ）アクリレートポリオールを含有しており、かつ、
前記イソシアネート基含有化合物（Ｂ）が、前記構造単位（Ｉ）及び（ＩＩ）を有する、
方法。
【請求項１３】
前記イソシアネート基含有化合物（Ｂ）は、置換又は非置換の芳香族、脂肪族、環式脂肪族、又は複素環式ポリイソシアネートと、式（Ｉａ）：
ＨＮ（Ｘ‐ＳｉＲ”ｘ（ＯＲ’）３‐ｘ）ｎ（Ｘ’‐ＳｉＲ”ｙ（ＯＲ’）３‐ｙ）ｍ 
（Ｉａ）
［式中、Ｒ’、Ｒ”、Ｘ、Ｘ’、ｘ、ｙ、ｎ、及びｍは式（Ｉ）と同じ意味を有する］、及び式（ＩＩａ）：
Ｈ‐Ｚ‐（Ｘ‐ＳｉＲ”ｘ（ＯＲ’）３‐ｘ） （ＩＩａ）
［式中、Ｒ’、Ｒ”、Ｘ、Ｚ及びｘは式（ＩＩ）と同じ意味を有する］の化合物との反応によって製造され、ポリイソシアネート基体中のイソシアネート基の２．５〜９０モル％が少なくとも１種の化合物（Ｉａ）と、またポリイソシアネート基体中のイソシアネート基の２．５〜９０モル％が少なくとも１種の化合物（ＩＩａ）と反応することを特徴とする、請求項１２に記載の多段階の被覆法。
【請求項１４】
前記イソシアネート基含有化合物（Ｂ）は、置換又は非置換の芳香族、脂肪族、環式脂肪族、又は複素環式ポリイソシアネートと、式（Ｉａ）：
ＨＮ（Ｘ‐ＳｉＲ”ｘ（ＯＲ’）３‐ｘ）ｎ（Ｘ’‐ＳｉＲ”ｙ（ＯＲ’）３‐ｙ）ｍ 
（Ｉａ）
［式中、Ｒ’、Ｒ”、Ｘ、Ｘ’、ｘ、ｙ、ｎ、及びｍは式（Ｉ）と同じ意味を有する］、及び式（ＩＩａ）：
Ｈ‐Ｚ‐（Ｘ‐ＳｉＲ”ｘ（ＯＲ’）３‐ｘ） （ＩＩａ）
［式中、Ｒ’、Ｒ”、Ｘ、Ｚ及びｘは式（ＩＩ）と同じ意味を有する］の化合物との反応によって製造され、ポリイソシアネート基体中のイソシアネート基の２．５〜９０モル％が少なくとも１種の化合物（Ｉａ）と、またポリイソシアネート基体中のイソシアネート基の２．５〜９０モル％が少なくとも１種の化合物（ＩＩａ）と反応し、
化合物（Ｉａ）及び（ＩＩａ）と反応するイソシアネート基の全割合が、５〜９５ｍｏｌ％であることを特徴とする、請求項１２に記載の多段階の被覆法。
【請求項１５】
前記成分（Ｂ）としてのポリイソシアネートにおいて、該ポリイソシアネート基体中のイソシアネート基の２．５〜９０モル％が反応して前記構造単位（Ｉ）になっているとともに、該ポリイソシアネート基体中のイソシアネート基の２．５〜９０モル％が反応して前記構造単位（ＩＩ）になっており、かつ
前記ポリイソシアネート基体中で、前記構造単位（Ｉ）及び（ＩＩ）を有するイソシアネート基の全割合が５〜９５モル％である、
請求項１２記載の方法。
【請求項１６】
前記着色ベースラッカー層の塗布を行った後に、請求項１から１１までのいずれか１項に記載の被覆剤から成る層を塗布する、請求項１２記載の方法。
【請求項１７】
前記着色ベースラッカー層の塗布を行った後に、該塗布されたベースラッカーを、先ず室温から８０℃までの温度で乾燥させ、かつ
前記ベースラッカー層に塗布した被覆剤の塗布を行った後に、３０〜２００℃の温度で、１分間から１０時間までの時間で硬化させる、
請求項１２から１６までのいずれか１項に記載の多段階の被覆法。
【請求項１８】
自動車連続ラッカー塗布及び／又は自動車補修ラッカー塗布のための、請求項１２から１７までのいずれか１項に記載の方法の適用。
【請求項１９】
少なくとも１種のヒドロキシル基含有化合物（Ａ）と、少なくとも１種のイソシアネート基含有化合物（Ｂ）とを含有する、非プロトン性溶剤ベースの被覆剤の、自動車連続ラッカー塗布及び／又は自動車補修ラッカー塗布のためのクリアラッカーとしての使用であって、
前記被覆剤の１種以上の成分は、付加的な官能性成分として、
構造単位（Ｉ）及び（ＩＩ）の総計に対して２．５〜９７．５モル％の、以下の式（Ｉ）：
‐Ｎ（Ｘ‐ＳｉＲ”x（ＯＲ’）3-x）n（Ｘ’‐ＳｉＲ”y（ＯＲ’）3-y）m    （Ｉ）
［式中、
Ｒ’＝水素、アルキル又はシクロアルキルであり、この際、炭素鎖は非隣接の酸素基、硫黄基又はＮＲａ基で遮断されていてよく、ここで、Ｒａ＝アルキル、シクロアルキル、アリール又はアルアルキルであり、
Ｘ、Ｘ’＝１〜２０個の炭素原子を有する直鎖及び／又は分枝鎖のアルキレン基若しくはシクロアルキレン基であり、
Ｒ”＝アルキル、シクロアルキル、アリール又はアルアルキルであり、この際、炭素鎖は非隣接の酸素基、硫黄基又はＮＲａ基で遮断されていてよく、ここで、Ｒａ＝アルキル、シクロアルキル、アリール又はアルアルキルであり、
ｎ＝０〜２であり、
ｍ＝０〜２であり、
ｍ＋ｎ＝２であり、かつ
ｘ、ｙ＝０〜２である］の構造単位を少なくとも１種と、
前記構造単位（Ｉ）及び（ＩＩ）の総計に対して２．５〜９７．５モル％の、以下の式（ＩＩ）：
‐Ｚ‐（Ｘ‐ＳｉＲ”x（ＯＲ’）3-x）                （ＩＩ）
［式中、
Ｚ＝‐ＮＨ‐、‐ＮＲ‐、又は‐Ｏ‐であり、ここで、
Ｒ＝水素、アルキル、シクロアルキル、アリール又はアルアルキルであり、この際、炭素鎖は非隣接の酸素基、硫黄基又はＮＲａ基で遮断されていてよく、ここで、Ｒａ＝アルキル、シクロアルキル、アリール又はアルアルキルであり、
Ｒ’＝水素、アルキル又はシクロアルキルであり、この際、炭素鎖は非隣接の酸素基、硫黄基又はＮＲａ基で遮断されていてよく、ここで、Ｒａ＝アルキル、シクロアルキル、アリール又はアルアルキルであり、
Ｘ＝１〜２０個の炭素原子を有する直鎖及び／又は分枝鎖のアルキレン基若しくはシクロアルキレン基であり、
Ｒ”＝アルキル、シクロアルキル、アリール又はアルアルキルであり、この際、炭素鎖は非隣接の酸素基、硫黄基又はＮＲａ基で遮断されていてよく、ここで、Ｒａ＝アルキル、シクロアルキル、アリール又はアルアルキルであり、かつ
ｘ＝０〜２である］の構造単位を少なくとも１種と
を有しており、かつ、
前記自動車連続ラッカー塗布の場合に、前記成分（Ａ）としてのポリオールが、少なくとも１種のポリ（メタ）アクリレートポリオールを含有しており、かつ、前記イソシアネート基含有化合物（Ｂ）が、前記構造単位（Ｉ）及び（ＩＩ）を有している、
使用。
【請求項２０】
前記イソシアネート基含有化合物（Ｂ）は、置換又は非置換の芳香族、脂肪族、環式脂肪族、又は複素環式ポリイソシアネートと、式（Ｉａ）：
ＨＮ（Ｘ‐ＳｉＲ”ｘ（ＯＲ’）３‐ｘ）ｎ（Ｘ’‐ＳｉＲ”ｙ（ＯＲ’）３‐ｙ）ｍ 
（Ｉａ）
［式中、Ｒ’、Ｒ”、Ｘ、Ｘ’、ｘ、ｙ、ｎ、及びｍは式（Ｉ）と同じ意味を有する］、及び式（ＩＩａ）：
Ｈ‐Ｚ‐（Ｘ‐ＳｉＲ”ｘ（ＯＲ’）３‐ｘ） （ＩＩａ）
［式中、Ｒ’、Ｒ”、Ｘ、Ｚ及びｘは式（ＩＩ）と同じ意味を有する］の化合物との反応によって製造され、ポリイソシアネート基体中のイソシアネート基の２．５〜９０モル％が少なくとも１種の化合物（Ｉａ）と、またポリイソシアネート基体中のイソシアネート基の２．５〜９０モル％が少なくとも１種の化合物（ＩＩａ）と反応している被覆剤の、請求項１９に記載の使用。
【請求項２１】
前記イソシアネート基含有化合物（Ｂ）は、置換又は非置換の芳香族、脂肪族、環式脂肪族、又は複素環式ポリイソシアネートと、式（Ｉａ）：
ＨＮ（Ｘ‐ＳｉＲ”ｘ（ＯＲ’）３‐ｘ）ｎ（Ｘ’‐ＳｉＲ”ｙ（ＯＲ’）３‐ｙ）ｍ 
（Ｉａ）
［式中、Ｒ’、Ｒ”、Ｘ、Ｘ’、ｘ、ｙ、ｎ、及びｍは式（Ｉ）と同じ意味を有する］、及び式（ＩＩａ）：
Ｈ‐Ｚ‐（Ｘ‐ＳｉＲ”ｘ（ＯＲ’）３‐ｘ） （ＩＩａ）
［式中、Ｒ’、Ｒ”、Ｘ、Ｚ及びｘは式（ＩＩ）と同じ意味を有する］の化合物との反応によって製造され、ポリイソシアネート基体中のイソシアネート基の２．５〜９０モル％が少なくとも１種の化合物（Ｉａ）と、またポリイソシアネート基体中のイソシアネート基の２．５〜９０モル％が少なくとも１種の化合物（ＩＩａ）と反応し、化合物（Ｉａ）及び（ＩＩａ）と反応するイソシアネート基の全割合が、５〜９５ｍｏｌ％である被覆剤の、請求項１９に記載の使用。
【請求項２２】
少なくとも１種のヒドロキシル基含有化合物（Ａ）と、少なくとも１種のイソシアネート基含有化合物（Ｂ）と、ＵＶ吸収剤とを含有する、非プロトン性溶剤ベースの被覆剤の、透明なプラスチック支持体の被覆のための透明なクリアラッカーとしての使用であって、
前記被覆剤の１種以上の成分は、付加的な官能性成分として、
構造単位（Ｉ）及び（ＩＩ）の総計に対して２．５〜９７．５モル％の、以下の式（Ｉ）：
‐Ｎ（Ｘ‐ＳｉＲ”x（ＯＲ’）3-x）n（Ｘ’‐ＳｉＲ”y（ＯＲ’）3-y）m    （Ｉ）
［式中、
Ｒ’＝水素、アルキル又はシクロアルキルであり、この際、炭素鎖は非隣接の酸素基、硫黄基又はＮＲａ基で遮断されていてよく、ここで、Ｒａ＝アルキル、シクロアルキル、アリール又はアルアルキルであり、
Ｘ、Ｘ’＝１〜２０個の炭素原子を有する直鎖及び／又は分枝鎖のアルキレン基若しくはシクロアルキレン基であり、
Ｒ”＝アルキル、シクロアルキル、アリール又はアルアルキルであり、この際、炭素鎖は非隣接の酸素基、硫黄基又はＮＲａ基で遮断されていてよく、ここで、Ｒａ＝アルキル、シクロアルキル、アリール又はアルアルキルであり、
ｎ＝０〜２であり、
ｍ＝０〜２であり、
ｍ＋ｎ＝２であり、かつ
ｘ、ｙ＝０〜２である］の構造単位を少なくとも１種と、
前記構造単位（Ｉ）及び（ＩＩ）の総計に対して２．５〜９７．５モル％の、以下の式（ＩＩ）：
‐Ｚ‐（Ｘ‐ＳｉＲ”x（ＯＲ’）3-x）                （ＩＩ）
［式中、
Ｚ＝‐ＮＨ‐、‐ＮＲ‐、又は‐Ｏ‐であり、ここで、
Ｒ＝水素、アルキル、シクロアルキル、アリール又はアルアルキルであり、この際、炭素鎖は非隣接の酸素基、硫黄基又はＮＲａ基で遮断されていてよく、ここで、Ｒａ＝アルキル、シクロアルキル、アリール又はアルアルキルであり、
Ｒ’＝水素、アルキル又はシクロアルキルであり、この際、炭素鎖は非隣接の酸素基、硫黄基又はＮＲａ基で遮断されていてよく、ここで、Ｒａ＝アルキル、シクロアルキル、アリール又はアルアルキルであり、
Ｘ＝１〜２０個の炭素原子を有する直鎖及び／又は分枝鎖のアルキレン基若しくはシクロアルキレン基であり、
Ｒ”＝アルキル、シクロアルキル、アリール又はアルアルキルであり、この際、炭素鎖は非隣接の酸素基、硫黄基又はＮＲａ基で遮断されていてよく、ここで、Ｒａ＝アルキル、シクロアルキル、アリール又はアルアルキルであり、かつ
ｘ＝０〜２である］の構造単位を少なくとも１種と
を有しており、前記成分（Ａ）としてのポリオールが、少なくとも１種のポリ（メタ）アクリレートポリオールを含有する、
使用。
【請求項２３】
前記イソシアネート基含有化合物（Ｂ）が、前記構造単位（Ｉ）及び（ＩＩ）を有する、請求項２２に記載の使用。
【請求項２４】
前記イソシアネート基含有化合物（Ｂ）は、置換又は非置換の芳香族、脂肪族、環式脂肪族、又は複素環式ポリイソシアネートと、式（Ｉａ）：
ＨＮ（Ｘ‐ＳｉＲ”ｘ（ＯＲ’）３‐ｘ）ｎ（Ｘ’‐ＳｉＲ”ｙ（ＯＲ’）３‐ｙ）ｍ 
（Ｉａ）
［式中、Ｒ’、Ｒ”、Ｘ、Ｘ’、ｘ、ｙ、ｎ、及びｍは式（Ｉ）と同じ意味を有する］、及び式（ＩＩａ）：
Ｈ‐Ｚ‐（Ｘ‐ＳｉＲ”ｘ（ＯＲ’）３‐ｘ） （ＩＩａ）
［式中、Ｒ’、Ｒ”、Ｘ、Ｚ及びｘは式（ＩＩ）と同じ意味を有する］の化合物との反応によって製造され、ポリイソシアネート基体中のイソシアネート基の２．５〜９０モル％が少なくとも１種の化合物（Ｉａ）と、またポリイソシアネート基体中のイソシアネート基の２．５〜９０モル％が少なくとも１種の化合物（ＩＩａ）と反応している被覆剤の、請求項２２または２３に記載の使用。
【請求項２５】
前記イソシアネート基含有化合物（Ｂ）は、置換又は非置換の芳香族、脂肪族、環式脂肪族、又は複素環式ポリイソシアネートと、式（Ｉａ）：
ＨＮ（Ｘ‐ＳｉＲ”ｘ（ＯＲ’）３‐ｘ）ｎ（Ｘ’‐ＳｉＲ”ｙ（ＯＲ’）３‐ｙ）ｍ 
（Ｉａ）
［式中、Ｒ’、Ｒ”、Ｘ、Ｘ’、ｘ、ｙ、ｎ、及びｍは式（Ｉ）と同じ意味を有する］、及び式（ＩＩａ）：
Ｈ‐Ｚ‐（Ｘ‐ＳｉＲ”ｘ（ＯＲ’）３‐ｘ） （ＩＩａ）
［式中、Ｒ’、Ｒ”、Ｘ、Ｚ及びｘは式（ＩＩ）と同じ意味を有する］の化合物との反応によって製造され、ポリイソシアネート基体中のイソシアネート基の２．５〜９０モル％が少なくとも１種の化合物（Ｉａ）と、またポリイソシアネート基体中のイソシアネート基の２．５〜９０モル％が少なくとも１種の化合物（ＩＩａ）と反応し、化合物（Ｉａ）及び（ＩＩａ）と反応するイソシアネート基の全割合が、５〜９５ｍｏｌ％である被覆剤の、請求項２２または２３に記載の使用。